(57)【特許請求の範囲】
【請求項１】
窓ガラスの衝撃破壊において破砕および断裂を低減したガラス要素を提供するための、窓ガラスへの取り付けに適する光学的に透明なラミネートであって、
（ａ）第一主面および反対側の第二主面を有する、光学的に透明な可撓性、非接着性ポリマー材料から構成される第一ラミナと、
（ｂ）ラミネートに暴露表面を提供するための、前記第一主面上の耐擦傷性ハードコーティングと、
（ｃ）光学的に透明な可撓性、非接着性ポリマー材料から構成される、少なくとも１つの付加的なラミナと、
（ｄ）インシトゥで光学的に透明な感圧接着剤層であって、暴露されたハードコーティングと一緒に前記ラミナを直接接着するための、十分な数の層と、
（ｅ）前記ラミネートを窓ガラスに接着するための、インシトゥで光学的に透明な、周囲温度で取り付け可能な感圧接着剤の層と、を含むラミネート。
【請求項２】
衝撃破壊において破砕および断裂を低減した、光学的に透明なガラス要素であって、
（ａ）第一主面および反対側の第二主面を有する、光学的に透明な可撓性ポリマー材料から構成される第一ラミナと、
（ｂ）前記第一主面上の耐擦傷性ハードコーティングと、
（ｃ）光学的に透明な可撓性、非接着性ポリマー材料から構成される、少なくとも１つの付加的なラミナと、
（ｄ）インシトゥで光学的に透明な感圧接着剤層であって、暴露されたハードコーティングと一緒に前記ラミナを直接接着するための、十分な数の層と、
（ｅ）前記ラミネートを窓ガラスに接着するための、インシトゥで光学的に透明な、周囲温度で取り付け可能な感圧接着剤の層と、
（ｆ）強化または積層窓ガラスと、を含むガラス要素。
【請求項３】
次の順序で一緒に接着された次の成分：
（ａ）硬化セラマーから構成される、耐擦傷性ハードコート；
（ｂ）５ミル（０．１３ｍｍ）以下の厚さを有する、第一の二軸延伸ポリエステルフィルム；
（ｃ）第一の感圧接着剤層；
（ｄ）５ミル（０．１３ｍｍ）以下の厚さを有する、第二の二軸延伸ポリエステルフィルム；
（ｅ）第二の感圧接着剤層；
（ｆ）５ミル（０．１３ｍｍ）以下の厚さを有する、第三の二軸延伸ポリエステルフィルム；および
（ｇ）第三の周囲温度で取り付け可能な感圧接着剤層
を含む、光学的に透明なラミネートであって、前記感圧接着剤層が、約０．２０ＭＰａ〜０．５０ＭＰａの範囲の２２℃で測定された剪断貯蔵弾性率を有する感圧接着剤を含むラミネート。
【発明の詳細な説明】
【０００１】
発明の背景
発明の分野
本発明は、窓ガラスの衝撃破壊において破砕および断裂を低減したガラス要素を提供するための、窓ガラスへの取り付けに適する多層の光学的に透明なラミネート、およびそれにより製造されたガラス要素に関する。
【０００２】
関連技術の説明
自動車で使用するための積層ガラスフロントガラスの発明は、自動車事故から生じる乗員−フロントガラスの衝撃により引き起こされる、実質的に減少された損害を有する。かかる積層フロントガラスは、ポリビニルブチラール（ＰＶＢ）のような強靭性、透明、伸張性材料の中間層とともに２つのガラス板を加熱および圧力下で積層することにより製造される。かかる積層フロントガラスは自動車乗員に、あるの程度の保護を提供するが、なおも自動車の他の窓を製作するためには非積層ガラス要素を利用することが一般的に慣用である。かかる窓は典型的に、衝撃時にはそれらがナイフ様破片を生じることなく小さな不規則な断片に破断するように強化（ｔｅｍｐｅｒｅｄ）されているが、なおもそれらは自動車乗員に危険をもたらす。かかる自動車用ガラスの衝撃破壊は典型的に、「破砕（ｓｐａｌｌ）」と呼ばれるものを生じる。破砕はガラス裂片のシャワーであり、これは典型的に自動車用ガラスの衝撃破壊から生じる。かかるガラス裂片は自動車乗員、および自動車事故の結果として膨らみ得るいずれのエアーバッグにも断裂影響を有し得る。
【０００３】
付加的な安全性を提供するために、自動車のサイドライトとして、強化ガラスを積層ガラス（ガラス／ＰＶＢ／ガラス）に置き換える傾向が増大している。しかしながら、積層サイドライトが破壊する場合、それらは典型的にＰＶＢ中間層に接着した鋭利なガラス破片を残し、これは自動車の乗員に苛酷な断裂を起こす可能性がある。従って、断裂に関する機会を最小化するために、破壊されたガラス破片および自動車乗員間にバリヤを提供するであろう、容認できる抗破砕、抗断裂（ＡＳＬ）フィルムに関する必要が存在する。
【０００４】
更に、自動車の場合、自動車の内容物を盗むことを意図する泥棒により利用される「粉砕および略奪（ｓｍａｓｈ  ａｎｄ  ｇｒａｂ）」と呼ばれる行為があり、これは強化ガラス自動車窓の衝撃に直接的接近を提供する。破裂なしにかかる破断に耐えるであろう、より強い窓フィルムに関しても必要が存在する。
【０００５】
衝撃破壊問題は、窓および戸口に強化またはアニール化ガラスパネルが利用される建築用ガラスの場合にも存在する。かかるガラスパネルの衝撃破壊は、破断されたパネルの直接付近の人物に危険となるであろう破砕を引き起こす可能性がある。
【０００６】
ガラスを補強するためのラミネートの使用は周知である。例えば、米国特許第４，０７２，７７９号（ノックス（Ｋｎｏｘ）等）は、ポリビニルブチラールシートに積層され、そして反対側の表面で耐磨耗性コーティングによりコートされた、壊れやすい、透明な、非対称延伸ポリエチレンテレフタレートフィルムを含むラミネートに関する。このラミネートは、それを加熱および圧力下でガラスパネルおよび第二ガラスパネル間に差し込むこと、そして積層が完了したら未接着ガラスパネルを廃棄することにより、ガラスパネルに接着される。ラミネートはＥ．Ｉ．デュポン・ド・ヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ）（オハイオ州、サークルビル（Ｃｉｒｃｌｅｖｉｌｌｅ））から、１つ以上の商品名、セントリー・ガラスＴＭ（ＳＥＮＴＲＹ  ＧＬＡＳＳ）およびＢＥ−１０２８スパールシールドＴＭ（ＳＰＡＬＬＳＨＩＥＬＤ）シーティングで市販品として入手可能であると考えられる。
【０００７】
米国特許第４，１１２，１７１号（モター（Ｍｏｔｔｅｒ）等）は、抗断裂および抗破砕特性を提供すると言われるラミネートを開示する。米国特許第４，９４５，００２号（タムラ等）は、中間層がポリエチレンテレフタレートであり得る多層構造を提供するための、透明な有機系第一ポリマーおよび透明な有機系第二ポリマーまたはガラスプレートで製造された２つの外部プレート様部材を含む、耐衝撃性、抗断裂性窓ガラスユニットを開示する。
【０００８】
米国特許第４，６８３，１７２号（レグランド（ＬｅＧｒａｎｄ）等）は、コンタクトまたは感圧接着剤により一緒に接着された、それらの間に押し付けられた中間層を有する少なくとも２つのラミナを含む、安全または耐衝撃性ラミネートを開示する。中間層は、当該技術分野で、ポリビニルブチラールのような接着性中間層として既知であるものと言われる。
【０００９】
抗破砕および抗断裂ラミネートを提供することに関して様々な組み合わせを開示する多数の特許があるが、市販品として容認できる結果を提供するために周囲条件下で適用することが容易な、市販品として容認できる製品を製造するものはない。製品の多くは比較的厚く、従って適用することが難しく、加熱、圧力および／または高価な適用装置を必要とする。他のものは、冬の間は自動車内部が厳寒温度まで冷却し、そして夏には炎暑温度まで熱せられるだろう季節の変化の厳しさに抵抗しないだろう。他のものは、ラミネートを形成するいくつかの材料の不適合性のため、固有の問題を有する。いくつかの材料は、自動車用ガラス材料に取り付けられた場合、望ましくない光学パターンを引き起こすだろう。また、他のものは、抗破砕および抗断裂効果を提供するものの、壊れやすく、そして破断を生じるガラスパネルの衝撃に耐えるのに必要な強度を提供しない。
【００１０】
発明の概要
本発明は、窓ガラスの衝撃破壊において破砕および断裂を低減したガラス要素を提供するための、強化または積層窓ガラスへの取り付けに適する光学的に透明なラミネートを提供する。このラミネートは周囲条件下で、費用のかからないローラーにより容易に設置され、一度設置されると衝撃破壊後さえ、優れた抗破砕および抗断裂特性ならびに十分な強度を提供し、粉砕および略奪泥棒を阻止する。このラミネートは、
（ａ）第一主面および反対側の第二主面を有する、光学的に透明な可撓性、非接着性ポリマー材料から構成される第一ラミナと、
（ｂ）ラミネートに暴露表面を提供するための、前記第一主面上の耐擦傷性ハードコーティングと、
（ｃ）光学的に透明な可撓性、非接着性ポリマー材料から構成される、少なくとも１つの付加的なラミナと、
（ｄ）インシトゥ（ｉｎ  ｓｉｔｕ）で光学的に透明な感圧接着剤層であって、暴露されたハードコーティングと一緒に前記ラミナを直接接着するための、十分な数の層と、
（ｅ）前記ラミネートを窓ガラスに接着するための、インシトゥで光学的に透明な、周囲温度で取り付け可能な感圧接着剤の層と、を含む。
【００１１】
本発明の好ましいラミネートは、２２℃で測定された場合に約０．２０ＭＰａ〜０．５０ＭＰａの範囲の剪断貯蔵弾性率を有する感圧接着剤組成物を含む。好ましい剪断貯蔵弾性率は約０．３ＭＰａである。
【００１２】
本発明は更に、衝撃破壊において破砕および断裂を低減した光学的に透明なガラス要素を提供する。ガラス要素は、強化または積層窓ガラスに接着された、本発明の光学的に透明なラミネートを含む。
【００１３】
本発明の好ましい光学的に透明なラミネートは、以下に示される順序で一緒に接着された次の成分：
（ａ）約５ミル（０．１３ｍｍ）以下の厚さを有する、第一の二軸延伸ポリエステルフィルム；
（ｂ）第一の感圧接着剤層；
（ｃ）約５ミル（０．１３ｍｍ）以下の厚さを有する、第二の二軸延伸ポリエステルフィルム；
（ｄ）第二の感圧接着剤層；
（ｅ）約５ミル（０．１３ｍｍ）以下の厚さを有する、第三の二軸延伸ポリエステルフィルム；および
（ｆ）第三の周囲温度で取り付け可能な感圧接着剤層
を含む。
【００１４】
本発明によるラミネートは、単一ローラーの使用による圧力の適用による、周囲条件下での平坦または湾曲ガラス表面への容易な装着を促進するために、全体的厚さにおいて比較的薄いことが好ましい。全ラミネート厚が約２０ミル（０．５ｍｍ）を超えないことが好ましく、約１５ミル（０．３８ｍｍ）を超えないことが更に好ましく、そして約１２ミル（０．３ｍｍ）を超えないことが最も好ましい。適切なラミネートは、約８〜１０ミル（０．２〜０．２５ｍｍ）の範囲の厚さを有し得る。全ラミネート厚とは、リリースライナー以外のその全成分の組み合わせられた厚さである。より低い有用な実際的厚さは、ラミネートが非常に薄くなって容易に取り扱うことができないものであり、もはや所望の物理特性を有さないか、または加工するのに困難である。全体的厚さが約５ミル（０．１３ｍｍ）を超えることが好ましい。
【００１５】
本発明のラミネートは、感圧接着剤の層以外の中間層を有さない、感圧接着剤により一緒に「直接」接着する非接着性ポリマー材料から構成されるラミナを有し、衝撃破壊を容易に抑えるであろう強靭性積層構造を提供する。
以下の図面を参照することにより、本発明は、よりよく理解されるであろう。
【００１６】
詳細な説明
図面の図１を参照すると、本発明によるラミネート１１は、感圧接着剤層１４によりプラスチックフィルム１５に積層されたプラスチックフィルム１３に接着されたハードコート１２を含み、そしてプラスチックフィルム１５の反対側に、ガラスシート１７の取り付け表面にラミネート１１を装着するための、周囲温度で取り付け可能な感圧接着剤の層１６を含む。ガラス要素１０は、ラミネート１１がガラスシート１７に接着された場合に提供される。「周囲温度で取り付け可能」とは、要素の外部加熱を必要とせずに、感圧接着剤をガラス表面に接着することが可能であることを意味するが、いくつかの場合、より良好な適合性を提供するために、適度の加熱が利用されてよい。
【００１７】
本発明による好ましいラミネート２０を、図面の図２に示す。これは、感圧接着剤層２３により第二プラスチックフィルム２４に積層された第一プラスチックフィルム２２に接着されたハードコート層２１を含む。同様に、第二プラスチックフィルム２４は、感圧接着剤層２５により第三プラスチックフィルム２６に積層される。付加的な、周囲温度で取り付け可能な感圧接着剤層２７は、ガラスウインドウの表面にラミネートを装着するために、プラスチックフィルム２６の反対側に存在する。ラミネートの貯蔵に都合がよいように、装着された接着性層２７の暴露表面を保護するためのリリースライナー２８を有することが好ましい。
【００１８】
ハードコート１２または２１は、市販品として入手可能ないずれかのハードコーティング組成物をプラスチックフィルム１３または２２の表面に塗布することによって得ることが可能であり、この場合、得られるハードコート層が乾燥して、本明細書に参照として組み入れられる米国標準規格協会（Ａｍｅｒｉｃａｎ  Ｎａｔｉｏｎａｌ  Ｓｔａｎｄａｒｄｓ  Ｉｎｓｔｉｔｕｔｅ）により１９９７年８月１１日に公認された、陸路で操縦される自動車用ガラスおよび自動車装備に関する安全なガラス材料に関する米国標準規格（Ａｍｅｒｉｃａｎ  Ｎａｔｉｏｎａｌ  Ｓｔａｎｄａｒｄ  ｆｏｒ  Ｓａｆｅｔｙ  Ｇｌａｚｉｎｇ  Ｍａｔｅｒｉａｌｓ  ｆｏｒ  Ｇｌａｚｉｎｇ  Ｍｏｔｏｒ  Ｖｅｈｉｃｌｅｓ  ａｎｄ  Ｍｏｔｏｒ  Ｖｅｈｉｃｌｅ  Ｅｑｕｉｐｍｅｎｔ  Ｏｐｅｒａｔｉｎｇ  ｏｎ  Ｌａｎｄ  Ｈｉｇｈｗａｙｓ）安全法規（ＡＮＳＩ／ＳＡＥ  Ｚ２６．１−１９９６）により確立されたプラスチックの磨耗試験に合格するであろう耐擦傷性表面を形成することが条件である。
【００１９】
好ましいハードコーティング組成物は、本明細書に参照として組み入れられる、譲渡人の米国特許第５，６７７，０５０号に記載されるような有機系樹脂およびシリカ粒子を含むセラマー（ｃｅｒａｍｅｒ）コーティング組成物である。このコーティング組成物は、約２０％〜約８０％のエチレン系不飽和モノマー；約１０％〜約５０％のアクリレート官能化コロイド状シリカ；および約５％〜約４０％のＮ，Ｎ−二置換アクリルアミドモノマーまたはＮ−置換−Ｎ−ビニル−アミドモノマーを含んでよく、ここではパーセントはコーティングの全重量の重量によるものである。次いで、耐磨耗性、光透過性セラマーコーティングをラミネートのトップフィルムラミナ上に提供するために、コーティングは硬化される。ラミネートを形成するためにこのハードコーティングを使用する前に、ハードコーティングが塗布されることが好ましい。
【００２０】
アミドモノマーは、Ｎ−置換−Ｎ−ビニルアミドモノマーにおけるＮ，Ｎ−二置換モノマーであるべきである。Ｎ，Ｎ−二置換アクリルアミドモノマーまたはＮ−置換−Ｎ−ビニル−アミドモノマーの代わりにアクリル酸またはアクリル酸エステルを使用することにより、ポリカーボネート表面に乏しく接着し、そして良好に外気に曝されないコーティングが得られるということが発見されている。Ｎ，Ｎ−二置換アクリルアミドモノマーまたはＮ−置換−Ｎ−ビニル−アミドモノマーの代わりにアクリル化ウレタンを使用することにより、扱い難い組成物が得られる。
【００２１】
Ｎ，Ｎ−二置換アクリルアミドモノマーまたはＮ−置換−Ｎ−ビニル−アミドモノマーはまた、９９（Ｎ，Ｎ−ジメチルアクリルアミドの分子量）〜５００原子質量単位の分子量を有するべきである。シリカ粒子を安定化するために、そしてコーティングの機能化の目的のために、この分子量範囲が望ましい。
【００２２】
本発明において、用語「セラマー」は、フリーラジカル重合性有機系液体に分散された表面変性コロイド状シリカ粒子を含む流体を識別するために使用される。用語「硬化セラマー」は、共有結合を介して架橋有機系マトリックスに付加または連結された無機系（特にシリカ）粒子を含む材料を識別するために使用される。用語「アクリレート」は本明細書で使用される場合、アクリレートおよびメタクリレートを含む。用語「二置換窒素」は、アクリルアミド窒素原子が、アクリルアミドの窒素であることに加えて、窒素に共有結合した２つの置換基を有することを意味する。用語「光学的に透明」は、ラミネートまたはそのいずれかの成分、例えばハードコーティング、フィルムもしくは感圧接着剤層がインシトゥで、ＡＳＴＭ  Ｄ１００３により測定されるように、少なくとも７５％、好ましくは少なくとも８５％、そして最も好ましくは少なくとも９０％の光透過率を示すことを意味する。
【００２３】
セラマー組成物または他のハードコーティング組成物を、押出しコーティング、吹き付け、流展、ローリング、浸漬コーティングまたはナイフコーティングを含む当該技術分野で既知の方法により、フィルム上にコートすることができる。多くの用途において、コーティング組成物がフィルムの裏面に流れることはその光学的特性を減少させる可能性があるので、コーティング組成物をフィルムの裏面に流れさせずにフィルムをコートすることが望ましい。組成物をフィルム上にコートした後、それを硬化して耐磨耗性クレマーコーティングを形成する。フィルムは熱可塑性材料から製造された前表面を有するので、多くの例において、熱可塑性材料が変形する温度より低い温度で硬化を行うことが重要であり、室温にて空気雰囲気中でＵＶ光を照射することが好ましい。
【００２４】
セラマーコーティングは、優れた耐磨耗性および良好な可撓性の両方を提供する。また、このコーティングは、曇り、ヘイズ、または下塗り剤の添加なしに、ポリマーフィルム、特にポリカーボネートフィルムに接着する。
【００２５】
セラマーコーティングは、湿気、光および熱に対する優れた抵抗；亀裂および剥離に対する抵抗；透明性のような所望の光学特性；ならびに薬品侵食および不必要な着色に対する抵抗により、戸外の条件に耐える能力も有する。
【００２６】
更に、コーティングを容易に配合、塗布および硬化することができ、そして、ポリマーフィルムの表面に直接結合するそれらの能力のため、下塗り層なしでそれらを使用することができる。このコーティングの硬化は、空気中、室温で行うことが可能である。
【００２７】
ハードコーティングのコーティング厚は約０．１ミル（０．００３ｍｍ）から約０．３ミル（０．００８ｍｍ）まで変化してよいが、コートされたシートに約１．５ｇ／平方メートル〜約３．８ｇ／平方メートルの付加重量を提供するように、およそ０．００４ｍｍであることが好ましい。
【００２８】
ポリマーフィルム１３、１４、２２、２４および２６は、シート中に形成されてよい非接着性のいずれかのポリマー材料を含んでよく、これはその全体領域に沿って実質的に均一であり、そして光学的透明性を妨害する表面の不完全さが実質的にないように光学的に透明である。用語「非接着性」はフィルムを形成するために使用されるポリマー材料が、ガラスまたは層状フィルムラミネートを作成するのに従来使用されたもののような接着型材料ではないことを意味する。そのような接着性ポリマー材料は、ポリビニルブチラール、エチレンターポリマー、エポキシド、ポリウレタン、シリコーンおよびアクリル系ポリマーのような熱可塑性接着性材料を含む。ポリマーフィルムは厚さにおいて、約０．５ミルから約１０ミルで変化してよいが、厚さ約５ミル（０．１３ｍｍ）を超えないことが好ましい。フィルムはポリエチレンテレフタレートのようなポリマー材料で製造されてよく、これはシート中に形成された場合に二軸延伸され、そしてヒートセットにより、優れた光学特性を有する高破壊強度のフィルムが提供される。ポリカーボネートおよびポリウレタンフィルムのような、ある種の有用なポリマーフィルムは典型的にキャストされ、従って強度を向上するように二軸延伸されない。コーティングおよび接着性層間の接着を向上させるために、ポリマーフィルムは下塗りされているか、またはコロナ処理されていることが好ましい。
【００２９】
他の実施態様において、ポリマーフィルムの１層は赤外線反射光学フィルムにより置き換えられてもよい。かかるフィルムは、それぞれ本明細書に参照として組み入れられる、譲渡人の米国特許第５，８８２，７７４号および第６，０４９，４１９号、ならびにＷＯ９７／０１７７８号に開示される誘電性多層光学フィルムを含む。かかるフィルムは、付加的な金属層を有さないポリマー性であり、硬化ガラスパネルに積層するために特に有用である。
【００３０】
防シワ性ラミネートを提供するために非平面ガラス基材に適用されてよい、有用な適合性のある赤外線反射フィルムは、「防シワ性赤外線反射フィルムおよびそれにより製造された非平面ラミネート物品（Ｗｒｉｎｋｌｅ−Ｒｅｓｉｓｔａｎｔ  Ｉｎｆｒａｒｅｄ  Ｒｅｆｌｅｃｔｉｎｇ  Ｆｉｌｍ  ａｎｄ  Ｎｏｎ−Ｐｌａｎａｒ  Ｌａｍｉｎａｔｅ  Ａｒｔｉｃｌｅｓ  Ｍａｄｅ  Ｔｈｅｒｅｗｉｔｈ）」と題された、譲渡人の米国特許出願第０９／５９０，９２４号に開示される。
【００３１】
好ましい下塗りされたポリマーフィルムは、Ｅ．Ｉ．デュポン・ド・ヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ）から商品名メリネックスＴＭ（ＭＥＬＩＮＥＸ）ポリエステルフィルム・タイプ４５４−２００で市販品として入手可能である。好ましいフィルムは約５０μｍ（２００ゲージ）の厚さを有し、そして約１５０パーセントの破壊時の伸び率を有し、そして縦方向で約２０ｋｇｆ／ｍｍ２および横方向で約２５ｋｇｆ／ｍｍ２の引張強さを有する。
【００３２】
ポリマーフィルムまたはコーティングは、他の所望の特性をラミネートに提供するために変性されてよい。例えば、ラミネートまたはコーティングの１つ以上は、赤外線光、紫外線光、日光、または他の形態の不要な輻射エネルギーを反射できる金属で処理されてよいか、またはそのような金属から構成されてよい。１つの例として、太陽光反射フィルムは、カリフォルニア州、パロアルト（Ｐａｌｏ  Ａｌｔｏ）のサウスウォール・テクノロジーズ社（Ｓｏｕｔｈｗａｌｌ  Ｔｅｃｈｎｏｌｏｇｉｅｓ，Ｉｎｃ．）から商品名ＸＩＲＴＭ−７０およびＸＩＲＴＭ−７５で入手可能なものであってよい。フィルムまたはコーティングは、自動車乗員にプライバシーを提供するために見通しを防止する材料で処理されてもよいか、またはそのような材料から構成されてよい。１つの例として、ラミネートのフィルムの１つとして光偏光材として作用するフィルムを利用してもよい。フィルムまたはコーティングは、適切な着色剤の添加により着色されてもよい。コーティングは、ある条件下でその表面を曇りから防ぐための曇り防止剤、またはスモッグに抵抗する表面を提供する材料とともに提供されてもよい。曇り、かすみ、または霜を除去または減少するためのアンテナまたは発熱体を提供することのように、ある用途のための誘電性経路を提供するために、コーティングおよび／または１つ以上のフィルムは、誘電性となるように変性されてよい。ラミネートまたは１つ以上のその成分は、装飾または機能的理由のため、ホログラフィックパターンを提供するようにエンボス加工または処理されてもよい。これらの特性を提供する変性、添加剤または組成物は周知であり、それらはラミネートの全面で、またはラミネートの一部で、機能的または装飾パターンで提供されてよい。
【００３３】
プラスチックフィルム間の感圧接着剤層、例えば接着性層１４、２３および２５は、インシトゥで光学的に透明な、いずれかの比較的柔軟な感圧接着性材料を含んでよい。すなわち、感圧接着性材料それ自体は独立条件下では光学的に透明でなくてもよいが、ラミネート中に組み入れられた場合には光学的に透明な状態、ならびに赤道付近の地域で起こるであろう厳寒条件および炎暑を含む気候条件の広範囲のいずれかの変化においても未変化の形態でラミネートの層を保持するのに十分な接着力を有する。また、接着剤は、ＡＮＳＩ／ＳＡＥ基準によるいずれかの沸騰水試験を通じても未変化のラミネートを保持するのに十分であるべきである。
【００３４】
好ましい感圧接着剤組成物は、適合性のあるラミネートを提供する、比較的柔軟な材料である。かかる柔軟な感圧接着剤組成物は、動的機械分析（ＤＭＡ）により２２℃で測定された剪断貯蔵弾性率を、約０．２０〜約０．５０ＭＰａの範囲で有することを特徴とし；２２℃における剪断貯蔵弾性率が０．５０ＭＰａ以下であることが好ましく、０．４０ＭＰａ以下であることが更に好ましく、そして約０．３０ＭＰａであることが最も好ましい。０．２０ＭＰａ以下の剪断貯蔵弾性率を有する感圧接着剤は、一般的に、特に温暖な条件下で不十分な接着力を有するため、一般的に好ましくない。−２０℃〜１００℃の温度範囲で、振幅１５ミクロンおよび周波数１ヘルツを使用して測定された剪断応力から、剪断貯蔵弾性率を算出することが可能である。この測定に関する更なる詳細は、ＡＳＴＭ  Ｄ−４０６５−９５、プラスチックの動的機械特性の決定および報告に関する標準作業法（Ｓｔａｎｄａｒｄ  Ｐｒａｃｔｉｃｅ  ｆｏｒ  Ｄｅｔｅｒｍｉｎｉｎｇ  ａｎｄ  Ｒｅｐｏｒｔｉｎｇ  Ｄｙｎａｍｉｃ  Ｍｅｃｈａｎｉｃａｌ  Ｐｒｏｐｅｒｔｉｅｓ  ｏｆ  Ｐｌａｓｔｉｃｓ）に見られる。
【００３５】
好ましい感圧接着剤組成物はアクリレートまたはアクリル系コポリマーおよびターポリマーをベースとしており、最も好ましい接着剤組成物は、譲渡人のウルリッヒ（Ｕｌｒｉｃｈ）の米国再発行特許第２４，９０６号に開示されるものである。
【００３６】
ポリマーフィルム層を接着するために利用される感圧接着剤層の厚さは約０．１ミルから約１ミル（０．００３〜０．０３ｍｍ）まで変化してよいが、およそ０．３ミル（０．０２ｍｍ）が好ましい。
【００３７】
ガラスシートの表面にラミネートを接着するために意図される感圧接着剤の層、例えば層１７および２７は、ポリマーフィルム層を一緒に接着するために利用される感圧接着剤と同じ物理特性を有するだろうが、装着する層の厚さは約０．１ミルから約２ミル（０．００３〜０．０５ｍｍ）まで変化してよいが、およそ０．８ミル（０．０２ｍｍ）が好ましい。
【００３８】
ラミネートを取り付けることが可能なガラスは、いずれかの従来の構造または組成を有してよい。例えば、強化、アニール化、熱強化された従来のフロントガラスにおけるようにガラスは積層されてよく、または実際に、商品名ルサイトＴＭ（ＬＵＣＩＴＥ）で販売されるもののようなポリメチルメタクリレート樹脂のシートのような硬質ポリマー材料の強剛性シートであってよい。ガラス基材が強化または積層されていることが好ましい。
【００３９】
リリースライナー２８は、適用される感圧接着剤表面に対して一時的な弱い接着力を有するいずれかの従来のシート材料を含んでよく、その表面からきれいに剥離され、ガラスシートの表面に取り付けるための感圧接着剤の未変化の層を残す。
【００４０】
図１に記載されたラミネート１１を、図３および４に概略的に示された装置を利用することにより、都合よく調製することが可能である。図３に示されるように、商品名メリネックスＴＭ（ＭＥＬＩＮＥＸ）４５４−２００フィルムで入手可能なもののようなポリマーフィルムのロール３０を商業的供給元から得る。プラスチックフィルム３１をロール３０から引出し、コーティング機３２からハードコート材料のコーティングを受けるようにフィルム３１を展開するロール３３ｂおよび３３ａ上に通し、およそ０．１〜０．５グラム／平方フィート（０．８〜３．８グラム／平方メートル）、好ましくは０．３グラム／平方フィート（３．２グラム／平方メートル）の付加重量まで乾燥されるコーティング材料の湿潤コーティングを提供する。コーティング機３２は、フィルム３１の表面に均一なコーティングを提供するためのスロットダイを含むもののような都合のよいいずれかのコーティング装置であってよい。スロットダイは、およそ２〜６ミル（０．０５〜０．１５ｍｍ）の開口を有してよいが、０．３グラム／平方フィート（３．２グラム／平方メートル）の好ましい付加重量を得るために、開口はおよそ４ミル（０．１ｍｍ）であることが好ましい。コーティング溶液は市販品として入手可能な、それをコート可能にさせる適切な粘度を有するいずれのハードコーティング溶液であってもよい。いくつかの場合、更に所望のコーティング粘度を提供するために、コーティング溶液を付加的な溶媒により希釈することが必要である。
【００４１】
好ましいコーティング装置は、米国特許第５，７４１，５４９号および５，７５９，２７４号に開示されるものである。ロートグラビアコーティングロールのような他のコーティング装置も、それがハードコート材料の均一なコーティングを生じるという条件で使用されてよい。
【００４２】
コートされたフィルムをロール３３ａ、次いで３３ｃ上に通して、コートされたフィルム３６をトンネルオーブン３７に通すことが可能となるように整列させる。トンネルオーブンは長さ約１２０フィート（３６．５メートル）であり、４０フィート（１２．２メートル）の加熱ゾーンを３つ有し、それぞれゾーン１、２および３が、それぞれ１１０°Ｆ（４３℃）、１２０°Ｆ（４９℃）および１２０°Ｆ（４９℃）に加熱されていることが好ましい。コートされたフィルムを、溶媒除去を確実にするために都合のよいいずれかの速度で通してよい。１ポンド／インチ（０．１８ｋｇ／ｃｍ）のフィルム張力下で、速度がおよそ５５フィート（１７メートル）／分であることが好ましい。次いで、乾燥されたコーティングを有するフィルムを、コートされたフィルム４２を生じるフィルムのコート表面に光を向けるための放物面反射装置を有する、全パワー出力６７キロワットの高圧水銀バルブのようなＵＶ源が装備された硬化位置３８に通す。コートされたフィルム４２は硬化位置３８を出て、次いでアイドラーロール３９ａ、３９ｂ、３９ｃ、３９ｄ上を通り、そして更なる加工のための貯蔵ロール４０中に巻かれる。乾燥の間、フィルムの移動方向と反対の方向で、オーブン３７中に強制空気を通す。
【００４３】
図４に記載されるように、貯蔵ロール４０におけるハードコートされたポリマーフィルムを、次いで感圧接着剤でコートし、コートされたフィルム４２のハードコートを有する面の反対側の表面におよそ０．１〜１ミル（０．００３〜０．０３ｍｍ）、好ましくは０．３ミル（０．００８ｍｍ）の感圧接着剤の乾燥コーティングを塗布する。感圧接着剤層を塗布および乾燥した後、第一ポリマーフィルムと同じ組成のものであってよい第二ポリマーフィルムを、図４に概略的に示される技術により第一ポリマーフィルムに積層する。フィルム４２をロール４０からアイドラーロール４４ｂおよび４４ａ上で解き、コーティング機位置４３を通し、ここでは感圧接着剤溶液が均一な厚さで塗布されて、これは最終的に好ましくは０．３ミル（０．００８ｍｍ）の厚さまで乾燥され、次いでアイドラーロール４４ｃ上を通し、そして接着剤がコートされたフィルム５０を、加熱ゾーンを４つ有し、ゾーン１、２、３および４が、それぞれ８０°Ｆ（２７℃）、１３０°Ｆ（５４℃）、２２０°Ｆ（１０４℃）および２００°Ｆ（９３℃）に加熱されているトンネルオーブン４５に通す。フィルムに接着剤溶液を塗布するためのスロットダイが、０．３ミル（０．００８ｍｍ）の乾燥コーティングを提供するための約１５ミル（０．３８ｍｍ）の開口を有することが好ましい。コートされたシートを、１ポンド／インチ（０．１８ｋｇ／ｃｍ）の張力下で、およそ１００フィート／分の速度でオーブン中に通す。乾燥されたフィルムをトンネルオーブンから出し、アイドラーロール４６ａ、４６ｂ、４６ｃ上を通して、対立するロール４７ａおよび４７ｂからなるラミネーター５２まで通し、ここでロール４９から取られる第二ポリマーシート５３をアイドラーロール４８上を通してロール４７ａおよび４７ｂ間のニップに通し、ここでフィルムを一緒に積層して積層フィルム５４を提供し、これを貯蔵ロール５５に巻く。ロール４７ａはスチール製ロールであり、１６０°Ｆ（７１℃）に加熱された直径１６インチ（４０ｃｍ）のスチール製ロールであることが好ましく、そしてロール４７ｂは直径１８インチ（４６ｃｍ）のゴム製バックアップロールであり、ショアＡジュロメーター６５を有することが好ましい。これらのロールは積層化プロセス間に２０ポンド／直線インチ（３．６ｋｇ／直線ｃｍ）の応力下で一緒に強制される。
【００４４】
次いで、貯蔵ロール５５上の２層ラミネート５４を、図４に示される装置のロール４９と置き換える。新しい未コートのポリマーフィルムのロールを、図４に示された装置のロール４０の位置に設置し、そしてこれをコーティング機４３により感圧接着剤の乾燥コーティング０．３ミルでコートし、そしてトンネルオーブン４５を通して乾燥させ、上記の通りラミネーター５２でラミネート５３に積層し、３層フィルムラミネート５４を提供し、これを図５５に示されるようにロール５５として巻く。
【００４５】
次いで、貯蔵ロール５５上の３層フィルムラミネート５４を再び、図４に示される同様の装置に通し、取り付け感圧接着剤層を塗布し、そして新しくコートされた接着性層に、２ミル（０．５ｍｍ）のシリコーンコートポリエステルリリースライナーを適用する。この場合、取り付け感圧接着剤層は１５ミル（０．３８ｍｍ）のスロットダイから押し出され、０．８ミル（０．０２ｍｍ）の乾燥コーティング厚を得る。リリースライナー取り付けの場合の積層化温度は１６０°Ｆ（７１℃）である。
【００４６】
実施例
本発明は次の実施例を参照することにより更に完全に理解されるだろう。ここで全ての部およびパーセントは別段の表示がない限り重量によるものである。
【００４７】
接着剤Ａ溶液
（ＩＯＡ／ＭＡ／ＡＡ重量比５７．５／３５／７．５）
アクリル酸イソオクチル（ＩＯＡ）８７．４グラム、アクリル酸メチル（ＭＡ）５３．２グラム、アクリル酸（ＡＡ）１１．４グラム、酢酸エチル２４８．０グラムおよび２，２’−アゾビス（イソブチロニトリル）０．４５６グラムの混合物を１リットルのボトルに加えた。流速１リットル／分で２分間、窒素パージすることによりボトル内容物を脱酸素した。このボトルを密封し、そして５５℃で２４時間、回転水浴中に置き、本質的に完全な重合を得た。得られたポリマーをトルエン３００グラムで希釈した。酢酸エチル中、０．１５ｇ／ｄｌの濃度で測定された固有粘度は１．８０ｄｌ／ｇであった。
【００４８】
接着剤Ｂ溶液
アクリル酸ブチル１１７．９グラム、アクリル酸９．６グラム、アセトン３７２．５グラムおよび２，２’−アゾビス（イソブチロニトリル）０．１９グラムの混合物を１リットルのボトルに加えた。流速１リットル／分で２分間、窒素パージすることによりボトル内容物を脱酸素した。このボトルを密封し、そして５７℃で２４時間、回転水浴中に置き、本質的に完全な重合を得た。得られたポリマーの濃度０．１５ｇ／ｄｌの溶液は、１．０５ｄｌ／ｇの測定された固有粘度を有した。
【００４９】
【表１】
0004819294.tif 000002
１ＢＡＳＦ（ノースカロライナ州、シャーロット（Ｃｈａｒｌｏｔｔｅ））から商品名ユビヌールＴＭ（ＵＶＩＮＵＬ）３０５０で入手可能な、ビス（２，４ジヒドロキシフェニル）−メタノン
２トルエン中１，１’−イソフタロイルビス（２−メチルアジリジン）の５重量％溶液
【００５０】
５５ガロン（２０８リットル）ドラム中で上記成分を組み合わせ、１２インチ（３０．５ｃｍ）プロペラ型混合ブレードで、５００ｒｐｍで３０分間混合することにより、周囲条件下で粘着剤Ｃ溶液を調製した。この溶液を静置して泡を除去し、次いでコーティング用に使用した。
【００５１】
室温で、ブルックフィールド粘度計によりＮｏ．３スピンドルを使用して、３０ｒｐｍで測定した場合、接着剤Ｃ溶液は９６０ｃｐｓの固有粘度を有した。
【００５２】
【表２】
0004819294.tif 000003
【００５３】
５５ガロン（２０８リットル）ドラム中で上記成分を組み合わせ、１２インチ（３０．５ｃｍ）プロペラ型混合ブレードで、５００ｒｐｍで３０分間混合することにより、周囲条件下で粘着剤Ｄ溶液を調製した。この溶液を静置して泡を除去し、次いでコーティング用に使用した。
【００５４】
室温で、ブルックフィールド粘度計によりＮｏ．３スピンドルを使用して、３０ｒｐｍで測定した場合、接着剤Ｄ溶液は２７００ｃｐｓの固有粘度を有した。
【００５５】
接着剤Ｅ溶液
接着剤Ｅ溶液は、マサチューセッツ州、ミドルトン（Ｍｉｄｄｌｅｔｏｎ）のボスティック社（Ｂｏｓｔｉｋ  Ｉｎｃ．）から商品名ボスティック・バイテルＴＭ（Ｂｏｓｔｉｋ  Ｖｉｔｅｌ）３３００で市販品として入手可能なコポリエステル溶液であり、これは重量で８０／２０のトルエン／メチルエチルケトンの混合物により１５％固体まで希釈された。
【００５６】
ハードコートコーティング組成物
成分の識別
Ｎａｌｃｏ２３２７は、ナルコ・ケミカル社（Ｎａｌｃｏ  Ｃｈｅｍｉｃａｌｓ  Ｃｏ．）（イリノイ州、シカゴ）から入手可能な２０ナノメートルの平均粒径を有するコロイド状シリカ粒子の水性懸濁液（４０％固体）である。
Ｚ６０３０は、ダウ・コーニング社（Ｄｏｗ  Ｃｏｒｎｉｎｇ  Ｃｏ．）（ミシガン州、ミッドランド（Ｍｉｄｌａｎｄ））から入手可能な３−（トリメトキシシリル）プロピルメタクリレートである。
ＰＥＴＡは、アルドリッチ・ケミカル社（Ａｌｄｒｉｃｈ  Ｃｈｅｍｉｃａｌｓ  Ｃｏ．）（ウィスコンシン州、ミルウォーキー）から入手可能なペンタエリスリトールアクリレートである。
ＮＮＤＭＡは、アルドリッチ・ケミカル社（Ａｌｄｒｉｃｈ  Ｃｈｅｍｉｃａｌｓ  Ｃｏ．）（ウィスコンシン州、ミルウォーキー）から入手可能なＮ，Ｎ−ジメチルアクリルアミドである。
【００５７】
次の成分を１０リットル丸底フラスコ中に加えた。
【００５８】
【表３】
0004819294.tif 000004
【００５９】
次いで、フラスコを、５５℃に加熱された浴で、ロータリーエバポレーター（ブッチ・ラボラトリー社（Ｂｕｃｃｈｉ  Ｌａｂｏｒａｔｏｒｙ  ＡＧ）（スイス、フラニル（Ｆｌａｎｉｌ））から入手可能なブッチＴＭ（Ｂｕｃｃｈｉ）Ｒ１５２）に置いた。重量で５０：５０の水：エチレングリコール不凍剤の冷却混合物を、エバポレーター冷却コイル中に再循環させた。約２５トールの減圧下で、蒸留速度が５滴／分未満まで低下するまで（およそ２時間）、揮発性成分を除去した。得られた物質（１４６４ｇ）は、水を１％未満含有する（カールフィッシャー滴定により決定）透明な液体であり、５４．２重量％のＰＥＴＡ、８．４重量％のＮＮＤＭＡおよび３８．８重量％のアクリレート化シリカを含むものであった。この物質をイソプロピルアルコールに溶解して５０％固体溶液を作成した。以下、これを（「ハードコートコーティング組成物」）と称する。
【００６０】
実施例１
上記ハードコートコーティング組成物をイソプロピルアルコールで更に希釈して２１％固体溶液を得、これに０．１重量％の平滑剤（ダウＴＭ（Ｄｏｗ）５７）を添加した。図３に示される装置の使用により、押出しダイにより、得られたコーティング組成物をコートした。コーティングをポリエステルフィルム（メリネックスＴＭ（Ｍｅｌｉｎｅｘ）４５４−２００）に塗布し、乾燥および硬化後、０．３グラム／平方フィート（３．２グラム／平方メートル）の乾燥コーティング重量を得た。
【００６１】
図３に示される装置に関するコーティング条件は、次の通りである。
押出しダイ３開口：４ミル（０．３８ｍｍ）
フィルム速度：５５フィート／分（１６．８メートル／分）
フィルム張力：１ｌｂ／インチ（０．１８ｋｇ／ｃｍ）
オーブンゾーン温度：（１）：１１０°Ｆ（４３℃）；（２）：１２０°Ｆ（４９℃）；（３）：１２０°Ｆ（４９℃）
オーブンゾーン長さ：４０フィート（１２．２メートル）
コーティング幅：５２インチ（１．３２メートル）
ＵＶ光源：放物面反射装置を有する高圧水銀バルブ−全出力６７ｋｗ
３米国特許第５，７４１，５４９号および第５，７５９，２７４号に開示される。
【００６２】
図４に記載の装置の使用により、２つの未コートのメリネックスＴＭ（Ｍｅｌｉｎｅｘ）４５４−２００フィルムを一緒に積層した。０．３ミル（０．００８ｍｍ）の乾燥接着剤コーティングを提供するために１５ミル（０．３８ｍｍ）の開口を有する押出しダイを使用して、上記接着剤Ｃ溶液で第一のフィルムをコートした。約１ｌｂ／インチ（０．１８ｋｇ／ｃｍ）の張力下で、フィルム速度は１００フィート（３０．５メートル）／分であった。オーブンは次の通り：（１）８０°Ｆ（２７℃）；（２）１３０°Ｆ（５４℃）；（３）２２０°Ｆ（１０４℃）および（４）２００°Ｆ（９３℃）に加熱された４０フィート（１２．２メートル）の加熱ゾーンを４つ有した。図４に記載のニップロール４７ａおよび４７ｂで、第一フィルムの接着剤コート側に第二フィルムを積層した。ニップロール４７ａは、１６０°Ｆ（７１℃）に加熱された直径１６インチ（４１ｃｍ）のスチール製ロールであり、そしてロール４７ｂは、６５のショアＡジュロメーターを有する直径１８インチ（４６ｃｍ）のゴム製ロールであった。これらのロールは、２０ポンド／直線インチ（３．６ｋｇ／直線ｃｍ）の応力下で一緒に強制された。
【００６３】
次いで、図４に記載の装置の使用により、上記ハードコートされたフィルムの反対側表面に２フィルムラミネートを積層した。上記の通り、０．３ミル（０．００８ｍｍ）の乾燥接着剤コーティングを提供するために１５ミル（０．３８ｍｍ）の開口を有する押出しダイを使用して、最初に２フィルムラミネートを接着剤Ｃ溶液でコートした。
【００６４】
次いで、１５ミル（０．３８ｍｍ）の開口を有する押出しダイの使用により、上記接着剤Ｃ溶液から得られる０．８ミル（０．０２ｍｍ）乾燥厚で、３フィルムラミネートをハードコーティングの反対側表面でコートした。フィルム速度が５０フィート（１５．２５メートル）／分であったことを除き、乾燥条件は上記と同様であった。２ミル（０．０５ｍｍ）シリコーンコートポリエステルリリースライナーを接着剤表面に適用した。リリースライナーは、バージニア州、マーチンスビル（Ｍａｒｔｉｎｓｖｉｌｌｅ）のＣＰフィルム社（ＣＰ  Ｆｉｌｍｓ  Ｃｏｒｐ．）から商品名クリアシルＴＭ（Ｃｌｅａｒｓｉｌ）Ｔ１０で市販品として入手可能であった。次いで、得られたラミネートをロール上に巻き、そして市販品サイズに切断した。
【００６５】
４８インチ（１．２２メートル）の手動２本ロールラミネーターを使用して、上記の通り製造されたフィルムを様々な種類のガラスに積層した。各ローラーは直径４インチ（１０ｃｍ）であり、３／１６インチ（０．４８ｃｍ）のゴムで覆われている（ショアＡ７０ジュロメーター）。ガラスへのフィルムの積層の間に適用される応力は、およそ２０ポンド／直線インチ（３．６ｋｇ／直線ｃｍ）であった。
【００６６】
実施例２
実施例２は比較例であり、より硬質な感圧接着剤を使用することの効果を示すために感圧接着剤を接着剤Ｄ溶液から得たことを除き、実施例１と同様の様式で調製した。
【００６７】
実施例３
本発明に従って、実施例３を製造した。図４に記載の装置の使用により、１つの未コートのメリネックスＴＭ（Ｍｅｌｉｎｅｘ）４５４−４００  ４ミル厚フィルム（０．１ｍｍ）および１つの未コートのメリネックスＴＭ（Ｍｅｌｉｎｅｘ）４５４−３００  ３ミルフィルム（０．０７６ｍｍ）を一緒に積層した。０．４５ミル（０．０１１ｍｍ）の乾燥接着剤コーティングを提供するために４ミル（０．１０２ｍｍ）のバーおよびフィルム間のコーティング間隔を有するノッチバーコーティング機を使用して、上記接着剤Ｃ溶液で第一のフィルムをコートした。約１ｌｂ／インチ（０．１８ｋｇ／ｃｍ）の張力下で、フィルム速度は１０フィート（３．０５メートル）／分であった。オーブンは次の通り：（１）１２０°Ｆ（４９℃）；（２）１８０°Ｆ（８２℃）；および（３）２００°Ｆ（９３℃）に加熱された１２フィート（３．７メートル）の加熱ゾーンを３つ有した。図４に記載のニップロール４７ａおよび４７ｂで、第一フィルムの接着剤コート側に第二フィルムを積層した。ニップロール４７ａは、１６０°Ｆに加熱された直径１６インチ（４１ｃｍ）のスチール製ロールであり、そしてロール４７ｂは、６５のショアＡジュロメーターを有する直径１８インチ（４６ｃｍ）のゴム製ロールであった。２０ポンド／直線インチ（３．６ｋｇ／直線ｃｍ）の応力下で、これらのロールを一緒に強制した。
【００６８】
次いで、バーおよび未コートフィルム間に７ミル（０．１７８ｍｍ）の間隔を有するノッチバーコーティング機の使用により、上記接着剤Ｃ溶液から得られる接着剤の１．０ミル（０．０２５４ｍｍ）乾燥厚で、２フィルムラミネートをコートした。乾燥条件は上記と同様であった。２ミル（０．０５１ｍｍ）シリコーンコートポリエステルリリースライナーを接着剤の乾燥表面に適用した。リリースライナーは、バージニア州、マーチンスビル（Ｍａｒｔｉｎｓｖｉｌｌｅ）のＣＰフィルム社（ＣＰ  Ｆｉｌｍｓ  Ｃｏｒｐ．）から商品名クリアシルＴＭ（Ｃｌｅａｒｓｉｌ）Ｔ１０で市販品として入手可能であった。次いで、得られたラミネートをロール上に巻いた。
【００６９】
実施例４
実施例４は比較例であり、本発明で要求される少なくとも２つのフィルム層に関する必要を示すために、７ミル（０．１７８ｍｍ）ポリエステルフィルムの単一層のみを含む。０．８ミル（０．０２ｍｍ）の乾燥接着剤コーティングを提供するために７ミル（０．１７８ｍｍ）のバーおよびフィルム間のコーティング間隔を有するノッチバーコーティング機を使用して、１つの未コートのメリネックスＴＭ（Ｍｅｌｉｎｅｘ）４５４−７００フィルムを、上記接着剤Ｃ溶液でコートした。約１ｌｂ／インチ（０．１８ｋｇ／ｃｍ）の張力下で、フィルム速度は１０フィート（３．０４メートル）／分であった。オーブンは次の通り：（１）１２０°Ｆ（４９℃）；（２）１８０°Ｆ（８２℃）；および（３）２００°Ｆ（９３℃）に加熱された１２フィート（３．７メートル）の加熱ゾーンを３つ有した。
【００７０】
２ミル（０．０５ｍｍ）シリコーンコートポリエステルリリースライナーを接着剤表面に適用した。リリースライナーは、バージニア州、マーチンスビル（Ｍａｒｔｉｎｓｖｉｌｌｅ）のＣＰフィルム社（ＣＰ  Ｆｉｌｍｓ  Ｃｏｒｐ．）から商品名クリアシルＴＭ（Ｃｌｅａｒｓｉｌ）Ｔ１０で市販品として入手可能であった。次いで、得られたラミネートをロール上に巻いた。
【００７１】
実施例５
実施例５も比較例であり、実施例３と同様に４ミル（０．１ｍｍ）および３ミル（０．０７６ｍｍ）のポリマーフィルムを使用したが、容認できる様式で機能するであろうラミネートを提供するために感圧接着剤の選択が重要であることを示すために、より硬質な感圧接着剤を使用する。図４に記載の装置の使用により、１つの未コートのメリネックスＴＭ（Ｍｅｌｉｎｅｘ）４５４−４００フィルムおよび１つの未コートのメリネックスＴＭ（Ｍｅｌｉｎｅｘ）４５４−３００フィルムを一緒に積層した。０．２ミル（０．００５１ｍｍ）の乾燥接着剤コーティングを提供するために３ミル（０．０７６ｍｍ）のバーおよびフィルム間のコーティング間隔を有するノッチバーコーティング機を使用して、上記接着剤Ｅ溶液で第一のフィルムをコートした。約１ｌｂ／インチ（０．１８ｋｇ／ｃｍ）の張力下で、フィルム速度は１０フィート（３メートル）／分であった。オーブンは次の通り：（１）１２０°Ｆ（４９℃）；（２）１８０°Ｆ（８２℃）；および（３）２００°Ｆ（９３℃）に加熱された１２フィート（３．７メートル）の加熱ゾーンを３つ有した。図４に記載のニップロール４７ａおよび４７ｂで、第一フィルムの接着剤コート側に第二フィルムを積層した。ニップロール４７ａは、１６０°Ｆに加熱された直径１６インチ（４１ｃｍ）のスチール製ロールであり、そしてロール４７ｂは、６５のショアＡジュロメーターを有する直径１８インチ（４６ｃｍ）のゴム製ロールであった。２０ポンド／直線インチ（３．６ｋｇ／直線ｃｍ）の応力下で、これらのロールを一緒に強制した。
【００７２】
次いで、バーおよび未コートフィルム間に７ミル（０．１７８ｍｍ）の間隔を有するノッチバーコーティング機の使用により、上記接着剤Ｄ溶液の０．８ミル（０．０２ｍｍ）乾燥厚で、２フィルムラミネートをコートした。乾燥条件は上記と同様であった。２ミル（０．０５ｍｍ）シリコーンコートポリエステルリリースライナーを接着剤表面に適用した。リリースライナーは、バージニア州、マーチンスビル（Ｍａｒｔｉｎｓｖｉｌｌｅ）のＣＰフィルム社（ＣＰ  Ｆｉｌｍｓ  Ｃｏｒｐ．）から商品名クリアシルＴＭ（Ｃｌｅａｒｓｉｌ）Ｔ１０で市販品として入手可能であった。次いで、得られたラミネートをロール上に巻いた。
【００７３】
各実施例１〜５の組成物を表１に明らかにする。
【００７４】
【表４】
表１
0004819294.tif 000005
【００７５】
実施例１〜５で行われた試験は、次の通りである。
【００７６】
沸騰水試験
フィルムを４インチ×９インチ（１０．２ｃｍ×２２．９ｃｍ）の透明ガラスプレート上に適用し、次いで沸騰水に２時間浸漬した。２時間後、試料を取り出して検査した。フィルムがまだガラスに付いているか、接着剤層に泡が出現していないか、あるいは沸騰水により変化していないかということを見ることにより、フィルムを検査した。この試験に合格することは、未変化の試料がまだガラスに付いたままであることを必要とする。
【００７７】
衝撃試験
積層および強化の両方の、多数の１２インチ×１２インチ（３０．５ｃｍ×３０．５ｃｍ）の試験ガラスプレートに、フィルムラミネートを積層した。積層装置は単一ローラーであり、およそ２０ポンド／直線インチ（３．６ｋｇ／直線ｃｍ）の応力を使用してフィルムをガラスに接着した。３０ミル（０．７６ｍｍ）厚の内部ポリビニルブチラール中間層を有する０．１７インチ（４．３ｃｍ）厚積層ガラスの１２インチ×１２インチ（３０．５ｃｍ×３０．５ｃｍ）片、および１２インチ×１２インチ（３０．５ｃｍ×３０．５ｃｍ）１／８インチ（３．１８ｍｍ）厚強化ガラスで衝撃試験を行った。接着されたフィルムラミネートがガラスプレートの下になるようにして、試験ガラスプレートをフレーム中で水平に保ち、３０フィート（９．１４ｍ）からガラスプレートの中央上に０．５ポンド（０．２３ｋｇ）のスチールボールを落下させ、ガラスプレートを破断した。次いで、フィルムラミネートの破れ、または裂傷があるかどうかということを見ることにより、破断された集合体を検査した。この試験に合格することは、少なくとも一種のガラス基材、例えば積層または強化のいずれかが施されたものにおいて、ラミネートが貫通されないか、または破れないことを必要とする。
【００７８】
光透過率およびヘイズ試験
単一ローラーおよび２０ポンド／直線インチ（３．６ｋｇ／直線ｃｍ）の応力を使用して、０．１２５インチ（３．２ｍｍ）の透明ガラスの４インチ×４インチ（１０．２ｃｍ×１０．２ｃｍ）片にフィルムラミネートを積層した。積層後、パシフィック・サイエンスＴＭ（Ｐａｃｉｆｉｃ  Ｓｃｉｅｎｔｉｆｉｃ）比色計モデル番号ＸＬ−８３５を使用して試験片を試験した。可視光透過率、イエローインデックス、およびヘイズを測定するように装置をプログラムした（ファンクション１０）。試料の異なる領域から４回の測定を行い、結果を表２に示した。
【００７９】
次いで、磨耗物質が５００グラム未満で装填されるように、タブラーＴＭ（Ｔａｂｅｒ）摩耗試験機でＣＳ−１０Ｆにより試料を磨耗させた。タブラーＴＭ（Ｔａｂｅｒ）摩耗試験機における１０００回転後の結果も表２に報告する。
【００８０】
試験された実施例１〜５の試験結果を表２〜４に示す。
【００８１】
【表５】
表２
0004819294.tif 000006
４わずかなヘイズが発現したが、これは２４時間以内に消滅した。
５接着剤破損または接着剤における泡はない。
６接着剤に小さな泡が形成し、これは試験後にも残った。
７ラミネートがハードコートを包含しないので、適用できず。
【００８２】
【表６】
表３
0004819294.tif 000007
【００８３】
【表７】
表４
0004819294.tif 000008
８５回の試験で同じ結果
９４回の試験で同じ結果
１０４回の試験のうち３回が不合格
１１５回の試験のうち１回が不合格
１２５回の試験のうち２回が不合格
１３５回の試験のうち３回が不合格
【図面の簡単な説明】
【図１】  本発明の光学的に透明なガラス要素の拡大断面図である。
【図２】  本発明の光学的に透明なラミネートの拡大断面図である。
【図３】  本発明のラミネート製造の詳細を示す概略図である。
【図４】  本発明のラミネート製造の詳細を示す概略図である。
【図１】
0004819294.tif 000009
【図２】
0004819294.tif 000010
【図３】
0004819294.tif 000011
【図４】
0004819294.tif 000012